(57)【要約】【課題】ジェルネイルに匹敵するくらい長く化粧もちをするマニキュアを提供する。【解決手段】爪５２の表面に形成されるネイルマニキュア１００であって、爪５２の上に形成され、粘着剤から構成されたベースコート層（粘着層）１０と、ベースコート層１０の上に形成され、顔料成分及びクリア成分の少なくとも一方を含む光沢コート層１２と、光沢コート層１２の上に形成されるトップコート層１４と備えている、ネイルマニキュア１００である。【選択図】図１
2016175883.tif 000002
【特許請求の範囲】
【請求項１】
爪の表面に形成されるネイルマニキュアであって、
爪の上に形成され、粘着剤から構成されたベースコート層と、
前記ベースコート層の上に形成され、顔料成分及びクリア成分の少なくとも一方を含む光沢コート層と、
前記光沢コート層の上に形成され、前記光沢コート層を保護するトップコート層と
を備えている、ネイルマニキュア。
【請求項２】
前記ベースコート層の前記粘着剤は、溶剤系粘着剤である、請求項１に記載のネイルマニキュア。
【請求項３】
前記ベースコート層の前記粘着剤は、アクリル系樹脂の粘着剤から構成されている、請求項１または２に記載のネイルマニキュア。
【請求項４】
前記アクリル系樹脂の粘着剤は、ポリアクリル酸アルキルから構成されている、請求項３に記載のネイルマニキュア。
【請求項５】
前記ベースコート層は、
酢酸エチル、酢酸ブチル、および、ポリアクリル酸アルキルを含む、請求項１に記載のネイルマニキュア。
【請求項６】
前記ベースコート層は、
酢酸エチル、酢酸ブチル、ポリアクリル酸アルキル、ブトキシエタノール、メトキシメチルブタノール、（アクリル酸パーフルオロアルキル（Ｃ６−１４）エチル／ＨＥＭＡ）コポリマー、および、メトキシＰＥＧ−１０
を含む、請求項１に記載のネイルマニキュア。
【請求項７】
前記ベースコート層は、さらに、ニトロセルロースおよびイソプロパノールを含み、
前記ニトロセルロースは、前記ベースコート層（１０）において１質量％以上１０質量％以下含まれている、請求項６に記載のネイルマニキュア。
【請求項８】
前記光沢コート層は、
イソプロパノール、メトキシイソプロパノール、ニトロセルロース、安息香酸スクロール、クエン酸アセチルトリブチル、ブトキシエタノール、シリル化シリカ、メトキシメチルブタノール、酢酸ブチル、アジピン酸ジイソデシル、トリフルオロプロピルジメチコン、（アクリル酸パーフルオロアルキル（Ｃ６−１４）エチル／ＨＥＭＡ）コポリマー、メトキシＰＥＧ−１０、および、ステアラルコニウムヘクトライト
を含む、請求項１から７の何れか一つに記載のネイルマニキュア。
【請求項９】
前記トップコート層は、
イソプロパノール、メトキシイソプロパノール、ニトロセルロース、安息香酸スクロース、クエン酸アセチルトリブチル、ブトキシエタノール、ＰＥＧ／ＰＰＧ−２７／９ブチルエーテルジメチコン、および、ＰＥＧ−９メチルエーテルジメチコン
を含む、請求項１から８の何れか一つに記載のネイルマニキュア。
【請求項１０】
前記光沢コート層の前記顔料が、金属光沢を有する顔料であり、
前記ベースコート層の上に、アンダーコート層が形成されており、
前記アンダーコート層の上に、前記光沢コート層が形成されている、請求項１から７の何れか一つに記載のネイルマニキュア。
【請求項１１】
前記アンダーコート層は、
酢酸ブチル、ポリメタクリル酸メチル、ジアセトンアルコール、酢酸エチル、ポリ塩化ビニル、ポリ酢酸ビニル、ポリメタクリル酸メチル、ジアセトンアルコール、酢酸エチル、ポリ塩化ビニル、ポリ酢酸ビニル、ポリ酢酸ビニル、アジピン酸ジイソデシル、トリフルオロプロピルジメチコン、（アクリル酸パーフルオロアルキル（Ｃ６−１４）エチル／ＨＥＭＡ）コポリマー、メトキシＰＥＧ−１０、および、メトキシメチルブタノール
を含む、請求項１０に記載のネイルマニキュア。
【請求項１２】
前記光沢コート層は、
イソプロパノール、メトキシイソプロパノール、ブトキシエタノール、酢酸イソプロピル、ニトロセルロース、および、アルミニウム
を含む、請求項１０または１１に記載のネイルマニキュア。
【請求項１３】
前記光沢コート層は、さらに、色素を含んでいる、請求項１２に記載のネイルマニキュア。
【請求項１４】
前記ネイルマニキュアは、シール部材の底面に粘着層が位置するネイルシールの形態ではないネイルマニキュアであって、前記ベースコート層、前記光沢コート層、前記トップコート層が積層された積層被服膜である、請求項１から１３の何れか一つに記載のネイルマニキュア。
【請求項１５】
爪の表面にネイルマニキュアを塗布する方法であって、
爪の上に粘着剤を塗布し、次いで、塗布した該粘着剤を乾燥させることによって、粘着層からなるベースコート層を形成する工程と、
前記ベースコート層の上に、顔料成分及びクリア成分の少なくとも一方を含む光沢コート層を形成する工程と、
前記光沢コート層の上に、前記光沢コート層を保護するトップコート層を形成する工程と
を含む、塗布方法。
【請求項１６】
前記粘着剤は、溶剤系粘着剤であり、かつ、アクリル系樹脂の粘着剤から構成されている、請求項１５に記載の塗布方法。
【請求項１７】
前記粘着剤は、酢酸エチル、および、ポリアクリル酸アルキルを含み、
前記粘着剤には、酢酸ブチルが付与されている、請求項１６に記載の塗布方法。
【請求項１８】
さらに、前記トップコート層を形成する工程の後、
除光液を塗布することによって前記ベースコート層を溶解し、それによって前記ネイルマニキュアを除去する工程を実行する、請求項１５から１７の何れか一つに記載の塗布方法。
【請求項１９】
ネイルマニキュアを形成するためのマニキュア液キットであって、
粘着剤から構成されたベースコート層を形成するためのベースコート液が含まれている第１容器と、
顔料成分及びクリア成分の少なくとも一方を含む光沢コート層を形成するための光沢コート液が含まれている第２容器と、
光沢コート層を保護するトップコート層を形成するためのトップコート液が含まれている第３容器と
を備えている、マニキュア液キット。
【請求項２０】
前記ベースコート液は、酢酸エチル、酢酸ブチル、および、ポリアクリル酸アルキルを含む、請求項１９に記載のマニキュア液キット。
【請求項２１】
さらに、前記ベースコート層と前記光沢コート層の間に介在するアンダーコート層を形成するためのアンダーコート液が含まれている第４容器を備えている、請求項１９または２０に記載のマニキュア液キット。
【請求項２２】
爪の表面に形成されるネイルマニキュアであって、
爪の上に形成され、溶剤系の粘着剤から構成されたベースコート層を備え、
前記ベースコート層の前記粘着剤は、粘着力（対ＳＵＳ）４．０Ｎ／ｍｍ以上を有し、保持力（４０℃・１ｋｇ・１時間）０ｍｍ（ずれ無し）、そして、ボールタック４以上の特性を有する、ネイルマニキュア。
【請求項２３】
前記ベースコート層の前記粘着剤は、かつ、アクリル系樹脂の粘着剤から構成されている、請求項２２に記載のネイルマニキュア。
【請求項２４】
前記アクリル系樹脂の粘着剤は、ポリアクリル酸アルキルから構成されている、請求項２３に記載のネイルマニキュア。
【請求項２５】
前記ネイルマニキュアは、シール部材の底面に粘着層が位置するネイルシールの形態ではないネイルマニキュアであって、前記ベースコート層には、他の層が塗布によって積層されることになるネイルマニキュアである、請求項２２から２４の何れか一つに記載のネイルマニキュア。
【請求項２６】
ネイルマニキュアを形成するためのマニキュア液であって、
爪の上に形成され、溶剤系の粘着剤から構成されたベースコート層を形成するためのベースコート液が含まれている容器を備え、
前記ベースコート液は、アクリル系樹脂の粘着剤から構成されている、ネイルマニキュア液。
【請求項２７】
前記ベースコート液は、酢酸エチル、酢酸ブチル、および、ポリアクリル酸アルキルを含む、請求項２６に記載のマニキュア液。
【発明の詳細な説明】
【技術分野】
【０００１】
本発明は、ネイルマニキュア、ネイルマニキュアの塗布方法およびネイルマニキュア液キットに関する。特に、紫外線照射によって硬化する人工爪（いわゆるジェルネイル）に匹敵する寿命（化粧もち）を持つネイルマニキュアに関する。
【背景技術】
【０００２】
近年、手や足の爪にデザインを施すネイルアートに対する人気が高まっており、爪（自爪）に合成樹脂製の人工爪（付け爪）を形成する技術も種々提案されているが、依然として、ネイルマニキュア（マニキュア、ネイルエナメル、ネイルカラー、美爪料などとも称される。）の人気が高い。ネイルマニキュア（以後、「マニキュア」と称する）は、アクリルやニトロセルロースなどの合成樹脂を着色し、それを有機溶剤に溶いたものであり、そのマニキュアは、爪に塗布されて被膜となり、その被膜は、爪を守るとともに、爪の華やかにすることができる。
【０００３】
マニキュアの使用中および乾燥までは、有機溶剤による刺激臭を発する。そのため、マニキュアを扱う場所では換気を徹底し、火気を遠ざける必要がある。また、塗布したマニキュアを落とすときは、除光液（エナメルリムーバー）が用いられる。除光液の成分は、アセトンなどであるので、使いすぎると爪を黄変させて痛めてしまうこともある。
【０００４】
マニキュアもいろいろなものが開発されており、剥がれ特性等を改良したマニキュアもある（特許文献１参考）。あるいは、有機溶媒の問題を緩和する、水性マニキュア組成物のマニキュアが開発されている（特許文献２）。しかしながら、基本的に、広く流通しているものは、有機溶剤にニトロセルロース系のラッカーと色素などを混合したマニキュアであるのは事実であり、これは、専門家の目線で見ると、８０年間ほどさほど変化がないとも言える。
【０００５】
マニキュアには、マニキュア液中の有機溶剤の問題、除光液（アセトン）の問題があるものの、それを除くと、マニキュアは、２日〜数日で爪から剥がれてしまうという問題が大きい。爪からマニキュアが剥がれたら、その都度、同じマニキュアで新たに塗布すればよいのであるが、やはり、ユーザーにとってはあまり日持ちしないのは不便である。そのような状況な中、特に最近、ウレタン系樹脂やアクリル系樹脂等と光重合性モノマーを含むジェル状の人工爪組成物（ジェルネイル組成物）を爪に塗布した後、紫外線を照射して硬化させた人工爪（ジェルネイル）が、仕上がりがクリアである等の理由から注目を集めている（例えば、特許文献３）。
【０００６】
ジェルネイルは、マニキュアなどと比較して、爪との密着性が良く長持ちするという点で人気がある。すなわち、マニキュアは日常生活で数日にて爪から剥がれたりするのに対して、ジェルネイルは数週間持つものが多く人気がある。
【先行技術文献】
【特許文献】
【０００７】
【特許文献１】国際公開ＷＯ２００２／４３６７６号公報
【特許文献２】特開平６−２２７９４５号公報
【特許文献３】特開２００９−１２６８３３号公報
【発明の概要】
【発明が解決しようとする課題】
【０００８】
しかしながら、ジェルネイルは、紫外線照射によって硬化させて皮膜（人工爪）にするために、特殊な樹脂材料（紫外線硬化樹脂材料）が必要となり、自宅では行うことが難しい。すなわち、自宅でジェルネイルを行うには、紫外線ランプと、専用のジェルネイル材料（紫外線硬化樹脂材料）の両方を揃える必要があり、また、ジェルネイルの塗りムラ・塗り間違いの調整も、マニキュアの塗布と比べると、専門的なスキルが必要である。結論としては、ジェルネイルの塗布は、専門のサロン（ネイルサロン）に行く必要があり、手間も費用もかかる。
【０００９】
加えて、ジェルネイルは、皮膜を落とす時に専門のスキルが必要になる。すなわち、ジェルネイルは、紫外線硬化樹脂を硬化させているので、除光液（アセトン）で落とすことができない。したがって、ジェルネイルを落とす時は、自宅ではできないので、専門のサロン（ネイルサロン）に行く必要がある。さらに、ジェルネイルの除去には、サンディングと呼ばれる爪をヤスリで磨ぐ作業が行われるので、爪が痛む（または爪が薄くなる）という問題もある。
【００１０】
本願発明者は、ジェルネイルの開発をしていたことがある経緯も踏まえて、再び、マニキュアの良さに注目した。つまりは、専門サロンに行かなくても、自宅で気軽にネイルアートができるというメリットに再度注目した。一方で、マニキュアは、ジェルネイルほど皮膜が持たないという本質的な欠点がある。
【００１１】
さらには、現在、有機溶媒のできるだけ使わないようにしたいという市場の要請があるものの、水性マニキュアの開発品は長寿命を謳っていても、やはり、通常のマニキュアと比較すると、皮膜の寿命が短かったり、光沢が良くないなどの別の問題もある。
【００１２】
本願発明者は、種々の問題には目をつぶり、まずは、ジェルネイルの寿命に匹敵するような長寿命のマニキュアの開発に挑んだ。マニキュアの成分として常識外のものを多数選んだため、セメダイン（商品名：セメダインＣ）、木工用ボンドなども爪につけて、データをとり続けた。その中で、接着成分ではなく、粘着成分をベース層に位置づけることにより、驚異的な寿命の皮膜（マニキュア）を実現できることを偶然見出し、本発明に至った。
【００１３】
本発明はかかる点に鑑みてなされたものであり、その主な目的は、長い寿命（例えば、３週間程度）を持ったマニキュアを提供することにある。
【課題を解決するための手段】
【００１４】
本発明に係るネイルマニキュアは、爪の表面に形成されるネイルマニキュアであり、爪の上に形成され、粘着剤から構成されたベースコート層と、前記ベースコート層の上に形成され、顔料成分及びクリア成分の少なくとも一方を含む光沢コート層と、前記光沢コート層の上に形成され、前記光沢コート層を保護するトップコート層とを備えている。
【００１５】
ある好適な実施形態において、前記ベースコート層の前記粘着剤は、溶剤系粘着剤である。
【００１６】
ある好適な実施形態において、前記ベースコート層の前記粘着剤は、アクリル系樹脂の粘着剤から構成されている。
【００１７】
ある好適な実施形態において、前記アクリル系樹脂の粘着剤は、ポリアクリル酸アルキルから構成されている。
【００１８】
ある好適な実施形態において、前記ベースコート層は、酢酸エチル、酢酸ブチル、および、ポリアクリル酸アルキルを含む。
【００１９】
ある好適な実施形態において、前記ベースコート層は、酢酸エチル、酢酸ブチル、ポリアクリル酸アルキル、ブトキシエタノール、メトキシメチルブタノール、（アクリル酸パーフルオロアルキル（Ｃ６−１４）エチル／ＨＥＭＡ）コポリマー、および、メトキシＰＥＧ−１０を含む。
【００２０】
ある好適な実施形態において、前記ベースコート層は、さらに、ニトロセルロースおよびイソプロパノールを含み、前記ニトロセルロースは、前記ベースコート層において１質量％以上１０質量％以下含まれている。
【００２１】
ある好適な実施形態において、前記光沢コート層は、イソプロパノール、メトキシイソプロパノール、ニトロセルロース、安息香酸スクロール、クエン酸アセチルトリブチル、ブトキシエタノール、シリル化シリカ、メトキシメチルブタノール、酢酸ブチル、アジピン酸ジイソデシル、トリフルオロプロピルジメチコン、（アクリル酸パーフルオロアルキル（Ｃ６−１４）エチル／ＨＥＭＡ）コポリマー、メトキシＰＥＧ−１０、および、ステアラルコニウムヘクトライトを含む。
【００２２】
ある好適な実施形態において、前記トップコート層は、イソプロパノール、メトキシイソプロパノール、ニトロセルロース、安息香酸スクロース、クエン酸アセチルトリブチル、ブトキシエタノール、ＰＥＧ／ＰＰＧ−２７／９ブチルエーテルジメチコン、および、ＰＥＧ−９メチルエーテルジメチコンを含む。
【００２３】
ある好適な実施形態において、前記光沢コート層の前記顔料が、金属光沢を有する顔料であり、前記ベースコート層の上に、アンダーコート層が形成されており、前記アンダーコート層の上に、前記光沢コート層が形成されている。
【００２４】
ある好適な実施形態において、前記アンダーコート層は、酢酸ブチル、ポリメタクリル酸メチル、ジアセトンアルコール、酢酸エチル、ポリ塩化ビニル、および、ポリ酢酸ビニルを含む。
【００２５】
ある好適な実施形態において、前記光沢コート層は、イソプロパノール、メトキシイソプロパノール、ブトキシエタノール、酢酸イソプロピル、ニトロセルロース、および、アルミニウムを含む。
【００２６】
ある好適な実施形態において、前記光沢コート層は、さらに、色素を含んでいる。
【００２７】
ある好適な実施形態において、前記ネイルマニキュアは、シール部材の底面に粘着層が位置するネイルシールの形態ではないネイルマニキュアであって、前記ベースコート層、前記光沢コート層、前記トップコート層が積層された積層被服膜である。
【００２８】
本発明に係る塗布方法は、爪の表面にネイルマニキュアを塗布する方法であり、爪の上に粘着剤を塗布し、次いで、塗布した該粘着剤を乾燥させることによって、粘着層からなるベースコート層を形成する工程と、前記ベースコート層の上に、顔料成分及びクリア成分の少なくとも一方を含む光沢コート層を形成する工程と、前記光沢コート層の上に、前記光沢コート層を保護するトップコート層を形成する工程とを含む。
【００２９】
ある好適な実施形態において、前記粘着剤は、溶剤系粘着剤であり、かつ、アクリル系樹脂の粘着剤から構成されている。
【００３０】
ある好適な実施形態において、前記粘着剤は、酢酸エチル、および、ポリアクリル酸アルキルを含み、前記粘着剤には、酢酸ブチルが付与されている。
【００３１】
ある好適な実施形態では、さらに、前記トップコート層を形成する工程の後、除光液を塗布することによって前記ベースコート層を溶解し、それによって前記ネイルマニキュアを除去する工程を実行する。
【００３２】
本発明に係るマニキュア液キットは、ネイルマニキュアを形成するためのマニキュア液キットであり、粘着剤から構成されたベースコート層を形成するためのベースコート液が含まれている第１容器と、顔料成分及びクリア成分の少なくとも一方を含む光沢コート層を形成するための光沢コート液が含まれている第２容器と、光沢コート層を保護するトップコート層を形成するためのトップコート液が含まれている第３容器とを備えている。
【００３３】
ある好適な実施形態において、前記ベースコート液は、酢酸エチル、酢酸ブチル、および、ポリアクリル酸アルキルを含む。
【００３４】
ある好適な実施形態では、さらに、前記ベースコート層と前記光沢コート層の間に介在するアンダーコート層を形成するためのアンダーコート液が含まれている第４容器を備えている。
【００３５】
本発明に係るネイルマニキュアは、爪の表面に形成されるネイルマニキュアであって、爪の上に形成され、溶剤系の粘着剤から構成されたベースコート層を備え、前記ベースコート層の前記粘着剤は、粘着力（対ＳＵＳ）４．０Ｎ／ｍｍ以上を有し、保持力（４０℃・１ｋｇ・１時間）０ｍｍ（ずれ無し）、そして、ボールタック４以上の特性を有する。
【００３６】
ある好適な実施形態において、前記ベースコート層の前記粘着剤は、アクリル系樹脂の粘着剤から構成されている。
【００３７】
ある好適な実施形態において、前記アクリル系樹脂の粘着剤は、ポリアクリル酸アルキルから構成されている。
【００３８】
ある好適な実施形態において、前記ネイルマニキュアは、シール部材の底面に粘着層が位置するネイルシールの形態ではないネイルマニキュアであって、前記ベースコート層には、他の層が塗布によって積層されることになるネイルマニキュアである。
【００３９】
本発明に係るマニキュア液は、ネイルマニキュアを形成するためのマニキュア液であり、爪の上に形成され、溶剤系の粘着剤から構成されたベースコート層を形成するためのベースコート液が含まれている容器を備え、前記ベースコート液は、アクリル系樹脂の粘着剤から構成されている。
【００４０】
ある好適な実施形態において、前記ベースコート液は、酢酸エチル、酢酸ブチル、および、ポリアクリル酸アルキルを含む。
【発明の効果】
【００４１】
本発明のネイルマニキュアによれば、粘着剤から構成されたベースコート層が爪の上に形成されており、そのベースコート層の上に光沢コート層を備えている。したがって、ベースコート層が、接着層でなく粘着層であることから、爪の変化（爪の成長、爪にかかる応力など）にベースコート層が柔軟に追随することができる。その結果、ベースコート層及び光沢コート層を含む多層皮膜を、長い寿命（例えば、２週間程度）を持たせることができるネイルマニキュアを実現することができる。
【図面の簡単な説明】
【００４２】
【図１】本発明の実施形態に係るネイルマニキュア１００の構成を説明するための断面模式図である。
【図２】本発明の実施形態に係るネイルマニキュア１００の形成方法を説明するためのフローチャートである。
【図３】（ａ）から（ｃ）は、本発明の実施形態に係るベースコート液１０を塗布する工程を説明するための図である。
【図４】（ａ）および（ｂ）は、本発明の実施形態に係るベースコート液１０を収容する容器９０の構成を示す図である。
【図５】本発明の実施形態に係るネイルマニキュア１００の各コート（１０、１２、１４）の成分を表したテーブルである。
【図６】本発明の実施形態に係るマニキュア液キット９２構成を模式的に示した斜視図である。
【図７】本発明の実施形態に係るマニキュア液を収納するペン型容器９５を示した斜視図である。
【図８】本発明の実施形態に係るベースコート層１０が長寿命皮膜を実現できる仮説を説明するための斜視図である。
【図９】本発明の実施形態に係るネイルマニキュア１００が長寿命皮膜を実現できる仮説を説明するための斜視図である。
【図１０】本発明の実施形態に係るネイルマニキュア１００の改変例を説明するための断面模式図である。
【図１１】本発明の実施形態に係るベースコート液１０の成分を表したテーブルである。
【図１２】本発明の実施形態に係るアンダーコート液１１の成分を表したテーブルである。
【図１３】本発明の実施形態に係る光沢コート液（シルバー）１２の成分を表したテーブルである。
【図１４】本発明の実施形態に係る光沢コート液（カラー）１２の成分を表したテーブルである。
【図１５】本発明の実施形態に係る光沢コート液（クリア）１２の成分を表したテーブルである。
【図１６】ベースコート液１０の成分を表したテーブルである。
【図１７】光沢コート液（クリア）１２の成分を表したテーブルである。
【図１８】トップコート液１４の成分を表したテーブルである。
【図１９】アンダーコート液１１の成分を表したテーブルである。
【図２０】ベースコート液１０の成分を表したテーブルである。
【図２１】アンダーコート液１１の成分を表したテーブルである。
【図２２】ネイルマニキュア１００の実施例の結果を示すテーブルである。
【図２３】ネイルマニキュア１００の実施例の結果を示すテーブルである。
【図２４】ネイルマニキュア１００の実施例の結果を示すテーブルである。
【図２５】発明者が実験した接着剤のリストを示すテーブルである。
【発明を実施するための形態】
【００４３】
本願発明者は、ジェルネイルで用いられている紫外線硬化の手法（紫外線硬化樹脂、紫外線照射など）を用いずに、長寿命（例えば２〜３週間）のネイルマニキュアを実現するために、種々の実験を行った。まず前提として、典型的な市販のネイルマニキュアは、ニトロセルロースが主体の乾燥型接着タイプである。そして、その市販のネイルマニキュアは、２〜３日もしたら一部が剥げてしまい、化粧もちが悪い。
【００４４】
通常は、マニキュア液の成分を変えて、マニキュアの化粧もちの寿命を伸ばすところであるが、それは世界中の化粧メーカーの研究開発者が行っていることであるとともに、そのやり方では、従来の寿命を大幅に超えて、ジェルネイルのレベルの長寿命（２〜３週間）のマニキュアはできないと確信して、新たな手法をトライしてみた。それは、マニキュアの持ちを伸ばすために、マニキュアと爪との間の接着力を増強することが一番と考え、まず、爪の上に接着剤を塗布して、その接着剤の上にマニキュアを塗ることで、長寿命のマニキュアの完成を目指す実験を行った。
【００４５】
具体的には、図２５に示すように種々の接着剤を人間の爪に直接塗って皮膜を作り、その皮膜の上に、ニトロセルロース主体の溶剤で乾燥させるタイプの市販のマニキュアを塗り、そのマニキュアの化粧もち（マニキュア寿命）の実験を行った。
【００４６】
本願発明者が実験した接着剤は、図２５に示したように、（１）木工用ボンド、（２）ゴム系接着剤、（３）塩化ビニル系接着剤、（４）変性シリコーン系接着剤、（５）ニトロセルロール系接着剤である。なお、この実験においてマニキュア（爪につける）として不向きと思われる２液混合型接着剤、及び、シアノアクリレートタイプの接着剤は試さなかった。
【００４７】
図２５には、それらの接着剤の主な成分および市販品名も並記している。以下、本願発明者が行った実験結果を説明する。なお、市販の接着剤には強力、速乾、多用途、所定材質用などのように限定した特性・用途の表示があったが、今回の実験では、爪にカラーマニキュアを接着させる実験と割り切って、そのような表示の限定は無視して幅広く実験することにした。
【００４８】
（１）木工用ボンドの場合、お湯につけると皮膜は剥がれた。そして、木工用ボンドの場合、硬化までの時間がかかりすぎた。
（２）ゴム系接着剤の場合、その皮膜はそれなりに長持ちの効果はあったが、高温（４０度）のお湯につけると皮膜はポロリと取れた。
（３）塩化ビニル系接着剤の場合、その皮膜は１日ぐらいで剥がれた。皮膜は１枚でべろーんと捲れるイメージの剥がれ方であった。
（４）変性シリコーン系接着剤の場合、硬化して皮膜になるまでの時間が長すぎた。さらに、その皮膜は２日ほどで剥がれた。
（５）ニトロセルロール系接着剤の場合、その皮膜は、フラット感などをみると性能的にほとんどマニキュアに近かった。ただし、皮膜は４日ほどで剥がれた。皮膜を構成している樹脂が脆いように感じた。
【００４９】
上記の実験の結果、マニキュアの長寿命化には、ニトロセルロース系接着剤が一番適していることがわかった。やはり、８０年前の昔からニトロセルロース系の成分が使用されていたのは、それなりの理由があることが改めて確認された。
【００５０】
しかしながら、本願発明者の目標は、４日程度のマニキュアもち（化粧もち）ではなく、ジェルネイルに匹敵する長寿命（２〜３週間レベル）であるので、上記の実験は失敗と位置づけた。その後、実験を続けるうちに、実験用の購入したものの中に、接着剤でなく、粘着剤（例えば、アクリル系粘着剤）があり、粘着剤を下地にした実験も実行した。本願発明者の考えとしては、接着剤でも４日を超えるものは出てこなかったのであるから、ましてや、接着剤よりも接着力が弱い粘着剤では、すぐに剥がれてしまうと予想しながら、実験を行った。
【００５１】
すると、予想に反して、爪の表面に粘着剤を塗布して形成した皮膜の上に、マニキュアを塗ったものは、１週間以上の化粧もちを見せた。具体的には、ジェルネイルに匹敵する３週間もマニキュアの寿命（化粧もち）になった実験結果がでた。つまり、本願発明者の実験により、接着成分ではなく、粘着成分をベースコート層（粘着層）にして、その上にマニキュアを塗布することにより、驚異的な寿命の皮膜（マニキュア積層体）を実現できることを偶然見出し、本発明に至った。
【００５２】
本発明はこのような観点に基づいて創出されたものであり、以下、図面を参照しながら、本発明の好適な実施形態を説明する。以下の図面においては、説明の簡潔化のために、実質的に同一の機能を有する構成要素を同一の参照符号で示す。また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００５３】
図１を参照しながら、本発明の実施形態に係るネイルマニキュア１００について説明する。図１は、本実施形態のネイルマニキュア（以下、「マニキュア」と称する）１００の構造を説明するための分解断面図である。
【００５４】
本実施形態のマニキュア１００は、爪５２の表面に形成されるネイルマニキュアである。本実施形態のマニキュア１００は、基本的に、手の指５０の爪５２の上に形成されるものであるが、足の指（５０）の爪５２の上に形成されていても構わない。足の指５０の爪に塗るマニキュアは、ペディキュアと称されることもあるが、本実施形態では、いずれも、マニキュアと称する。本実施形態のマニキュア１００は、多層構造の皮膜となっており、ベースコート層１０と、光沢コート層１２と、トップコート層１４とが積層された構造を有している。なお、図１では、理解を容易にするために、各層（１０、１２、１４）を分解して示している。
【００５５】
本実施形態の構成では、ベースコート層１０は、粘着剤から構成された粘着層である。ベースコート層１０は、爪５２の上に直接塗布によって形成され、その厚さは、例えば２μｍ〜２５μｍである。当該ベースコート層１０は、粘着層であることがポイントであり、硬化して接着した形態のもの（いわゆる接着層）ではない。
【００５６】
本実施形態の構成例におけるベースコート層１０の粘着剤は、溶剤系粘着剤である。ここで、溶剤系粘着剤は、溶媒（例えば、酢酸エチル、酢酸ブチル）に可溶な粘着剤であり、水に耐性を有する特性を有している。溶剤系粘着剤以外の粘着剤としては、水系粘着剤（例えば、エマルジョン粘着剤）が存在する。この水系粘着剤は、水に可溶する特性を有している。水系粘着剤を用いてベースコート層１０を構成した場合、指をお湯に浸した時（又は手洗いをした時）にベースコート層１０が溶解して取れてしまうという欠点がある。一方、溶剤系粘着剤から構成した場合、そのベースコート層１０は、水に耐性を持っているので、指をお湯に浸した時（又は手洗いをした時）にベースコート層１０が溶解して取れてしまうことを抑制することができる。なお、水系粘着剤から構成したベースコート層１０であっても、湯または水に指（爪）を浸さないという条件下で使用することが明確であれば、水系粘着剤から構成したベースコート層１０を使用しても構わない。
【００５７】
ベースコート層１０を構成できる粘着剤には、溶剤系粘着剤および水系粘着剤の他に、紫外線硬化型粘着剤（ＵＶ粘着剤）も存在する。紫外線硬化型粘着剤の場合、粘着層のベースコート層１０を形成する場合に、紫外線硬化のための照射（紫外線照射）が必要になるとともに、紫外線硬化のための開始剤をベースコート層１０に含ませる必要がある。この場合、いわゆるジェルネイルと比較した利便性が低下するので、紫外線照射ランプなしで自宅でも塗布できる溶剤系粘着剤を用いる方が利便性に優れている。なお、紫外線硬化型粘着剤から構成したベースコート層１０であっても、紫外線照射ランプを使用することの困難性がないユーザー（又は専門ネイルサロン）で使用する条件であれば、紫外線硬化型粘着剤から構成したベースコート層１０を使用しても構わない。その場合、紫外線硬化型粘着剤から構成したベースコート層１０は、耐水性を有していることが好ましい。なお、粘着剤としては、ホットメルト型の粘着剤も存在する。ホットメルト型の粘着剤は、室温で固形状をなしており、１００℃〜１８０℃で加熱溶融をさせるものであるので、ベースコート層１０を構成できる粘着剤としては向いていない。
【００５８】
アクリル系樹脂の粘着剤（例えば、ポリアクリル酸アルキル）である。本実施形態のポリアクリル酸アルキルとしては、例えば、有機合成によって生成したポリアクリル酸アルキル（アルキル炭素数Ｃ１〜Ｃ１４のうちの何れか一つの単一系材料、又は、複数種類のアルキル炭素数の材料を混在させた混在系材料）であり、あるいは、市販品のものとしてアロンタックＳ−１５１１改（製品名：東亞合成株式会社製）を挙げることができる。
【００５９】
また、本実施形態のベースコート層１０は、酢酸エチル、酢酸ブチル、および、ポリアクリル酸アルキルを含む材料（組成物）を爪５２に塗布することによって形成されている。本実施形態のベースコート層１０において、一例では、酢酸エチルを３１．８質量％、酢酸ブチルを３５．７質量％、および、ポリアクリル酸アルキルを２３．８質量％の配合にすることができる。ここで、２種類の有機溶剤（酢酸エチル、酢酸ブチル）を使用しているのは、酢酸エチル（約４０％溶液）は、粘着剤（ポリアクリル酸アルキル）を溶かしつつ、酢酸ブチルを加えることで、乾燥を遅くして、粘着性をより出しやくするようにしているものである。つまり、乾燥させすぎてしまうと、接着性は向上するものの、粘着性の特性は低下ないし悪化してしまうので、当該乾燥を調整（制御）しているものである。また、酢酸ブチルは、塗りやすさの向上の役割も持っている。なお、本実施形態の構成の一例においては、酢酸エチルは、粘着剤（ポリアクリル酸アルキル）を溶解させている溶媒であり、すなわち、ポリアクリル酸アルキルを含有する酢酸エチル溶液が、塗布用の粘着剤である。そして、酢酸ブチルは、その酢酸エチル溶液に加えられる有機溶剤である。
【００６０】
なお、本実施形態のベースコート層１０において、酢酸エチルを１００質量部とした場合、酢酸ブチルを２０以上１００以下の質量部（好適には１１２質量部）、ポリアクリル酸アルキルを５０以上２００以下の質量部（好適には７５質量部）にすることが可能である。なお、酢酸エチルおよび酢酸ブチルは、粘着剤（ポリアクリル酸アルキル、または、溶剤系粘着剤の特性を有するアクリル系樹脂粘着剤）を溶解させるための溶媒であるが、有機溶剤による刺激臭を発する。したがって、ユーザーへの刺激臭のことを考慮すると、その溶剤（ここでは、酢酸エチルおよび酢酸ブチル）の量は、粘着剤は溶解させる量でありつつも、できるだけ少ない方が好ましい。例えば、粘着剤（ポリアクリル酸アルキル）を１００質量部としたとき、溶剤の量（酢酸エチルおよび酢酸ブチルの合計量）は、例えば、１００質量部〜５００質量部（例えば、２８３質量部）であることが好ましい。なお、刺激臭の問題を考慮しない場合には、溶剤（ここでは、酢酸エチルおよび酢酸ブチル）の大半は、空気中に蒸発するので、その量は特に制限はなく、適宜好適な量を選択したらよい。
【００６１】
より具体的には、本実施形態のベースコート層１０は、粘着剤樹脂（ポリアクリル酸アルキル）、樹脂（ニトロセルロース）、溶剤（酢酸エチル、酢酸ブチル）、添加剤（レベリング剤）から構成されている。なお、本実施形態のベースコート層１０に、ニトロセルロースを含めていないものも好適に使用される。レベリング剤は、例えば、メトキシメチルブタノール、（アクリル酸パーフルオロアルキル（Ｃ６−１４）エチル／ＨＥＭＡ）コポリマー、および、メトキシＰＥＧ−１０である。ここで、本実施形態のベースコート層１０の一例は、酢酸エチル、酢酸ブチル、ポリアクリル酸アルキル、ブトキシエタノール、ニトロセルロース、イソプロパノール、メトキシメチルブタノール、（アクリル酸パーフルオロアルキル（Ｃ６−１４）エチル／ＨＥＭＡ）コポリマー、および、メトキシＰＥＧ−１０を含む材料（組成物）を爪５２に塗布することによって形成されている。本実施形態のベースコート層１０における一例では、酢酸エチルを３２．４５質量％、酢酸ブチルを３７．３９質量％、および、ポリアクリル酸アルキルを２１．６４質量％の配合にするとともに、（アクリル酸パーフルオロアルキル（Ｃ６−１４）エチル／ＨＥＭＡ）コポリマーを１質量％未満、メトキシＰＥＧ−１０を１質量％未満配合することができる。ニトロセルロースを用いない構成において、ニトロセルロースとイソプロパノールとの両者が混合物の場合は、ニトロセルロースおよびイソプロパノールを上記構成から除くことができる。
【００６２】
この上記例のベースコート層１０において、酢酸エチルを１００質量部としたとき、酢酸ブチル２０以上２００以下の質量部（好適には１１５質量部）、ポリアクリル酸アルキルを３０以上１５０以下の質量部（好適には６７質量部）にすることが可能である。また、酢酸エチルを１００質量部としたとき、（アクリル酸パーフルオロアルキル（Ｃ６−１４）エチル／ＨＥＭＡ）コポリマーを０．００５以上２．６７０以下の質量部（好適には０．０３５質量部）、メトキシＰＥＧ−１０を０．００５以上２．６７０以下の質量部（好適には０．０３５質量部）にすることができ、また、ブトキシエタノールを３以上３０以下の質量部（好適には１９質量部）、メトキシメチルブタノールを０．０２０以上２．２００以下の質量部（好適には０．１５質量部）にすることができる。
【００６３】
なお、これらの成分の配合量は、適宜好適なものを採用することができるとともに、ここに示した成分の一部を取り除いたり、変更したり、あるいは、他の成分を追加することも、好適なベースコート層１０を形成する目的の範囲内で可能である。また、ベースコート層１０を構成する成分にニトロセルロースが含まれている場合は、ベースコート層１０全体を１００質量％としたときに、ニトロセルロースは、例えば、１質量％以上１０質量％以下含めることが好ましいが、必ずしもその配合量に限定されるものでもない。また、上記の成分の配合量は、ベースコート層１０を塗布するための塗布液（コーティング溶液）のときの配合量であり、爪に塗布したあとは、溶剤の蒸発などによって成分及び配合量は変化していくことを付言しておく。
【００６４】
本実施形態のベースコート層１０の粘着力（対ＳＵＳ）は、例えば４．０Ｎ／ｍｍ以上を有していることが好ましい。粘着力の測定値は、ＪＩＳ  Ｚ  ０２３７（２００９）の粘着テープ試験法に基づいて求められるものである。なお、粘着力は、粘着性を選択するための指標であり。この例のベースコート層１０の粘着力の上限は、特に明確に制限されるものではないが、例えば３０Ｎ／ｍｍである。また、ベースコート層１０の保持力（４０℃/１ｋｇ/１時間）は、０ｍｍ(ずれ無し）であることが好ましい。保持力は、凝集力を選択するための使用である。さらに、ベースコート層１０のボールタックは、４以上であることが好ましい。ボールタックは、タック力を選定するための指標である。この例のベースコート層１０のボールタックの上限は、特に明確に制限されるものではないが、例えば１５である。保持力およびボールタックの測定値は、ＪＩＳ  Ｚ  ０２３７（２００９）の粘着テープ試験法に基づいて求められるものである。粘着テープ試験法の詳細については、ＪＩＳの規格に基づくものであるので、その説明は省略する。
【００６５】
本実施形態では、ベースコート層１０の粘着層を構成するアクリル系樹脂の粘着剤として、例えば、ポリアクリル酸アルキル（例えば、アルキル基がＣ１〜Ｃ１６）を使用したが、これに限定されるものではない。アクリル系樹脂の粘着剤としては、例えば、ポリメタクリル酸メチル、ポリメタクリル酸エチル、ポリメタクリル酸ブチル、または、それらの混合物などを用いることができる。使用するのに好適なアクリル系樹脂は、（メタ）アクリル酸エステルモノマーを重合して合成されるアクリル酸エステル重合体または共重合体であり、ポリマー自体で粘着性を有しているものが多い。アクリル系樹脂には、アクリル酸エステルモノマーの重合体、メタクリル酸エステルモノマーの重合体、または、それらの共重合体などが含まれ、それらの中で適宜好適なものを選択することが可能である。溶媒系粘着剤の場合は、（メタ）アクリル酸の共重合体のものが多い。ここで、「（メタ）アクリル酸」の表記は、アクリル酸、および、メタクリル酸のいずれでもよいことを表すものであり、両者を包含する表記であり、「アクリル系」と表記する場合には、アクリル酸及び／又はメタクリル酸の誘導体（重合体、共重合体など）を含むものとする。また、アクリル系樹脂の粘着剤は、化粧品用途以外のものの他、電子機器・医療・衛生用（両面粘着テープ・紙ラベル）として使用されているものも特性によって使用することができる。
【００６６】
さらに、アクリル系樹脂の粘着剤について説明すると次の通りである。アクリルモノマーを選択し共重合することによって、必要な機能を持ったアクリルポリマーが合成され、粘着剤として使用することができる。アクリル系樹脂の粘着剤は、特に透明性、耐候性、耐熱性、耐溶剤性などに優れている。粘着剤合成の設計（アクリルモノマーの選択）に当たっては、合成されるアクリルポリマーのガラス転移点（Ｔｇ）（被着体に対する接着性、適用可能な温度など）、架橋点の導入（耐久性、耐熱性など）、アクリルモノマーの共重合性（アクリルポリマーや架橋点の均一性）が重要となる。アクリル系粘着剤に用いられるモノマーは、主モノマーとしては、アクリル酸エチル、アクリル酸ブチル、アクリル酸２-エチルヘキシルなどを挙げることができる。また、コモノマー（凝集力の向上）としては、酢酸ビニル、アクリルニトリル、アクリルアミド、スチレン、メタクリル酸メチル、アクリル酸メチルを挙げることができる。さらに、官能基含有モノマー（架橋点の導入）としては、アクリル酸、アクリル酸ヒドロキシエチル、アクリルアミド、メタクリル酸グリシジルを挙げることができる。
【００６７】
なお、アクリル系粘着剤について、主モノマーと、付加する機能に応じたコモノマーおよび官能基含有モノマーを示すと、次の通りである。カッコ内は特徴を示している。
＜主モノマー＞
エチルアクリレート（臭い強い）、ブチルアクリレート（タッキネス大）、２-エチルヘキシルアクリレート（タッキネス大）
＜コモノマー＞
酢酸ビニル（凝縮力）、アクリロニトリル（凝縮力）、アクリルアマイド（凝縮力）、スチレン（凝縮力）、メチルメタクリレート（凝縮力、タッキネス制御）、メチルアクリレート（親水性）
＜官能基含有モノマー＞
メタクリル酸（接着力）、アクリル酸（接着力）、イタコン酸（架橋化基点）、ヒドロキシエチルメタクリレート（架橋化基点）、ヒドロキシプロピルメタクリレート（ＮＣＯ反応が遅い）、ジメチルアミノエチルメタクリレート（乳化剤がいらないエマルジョンができる）、アクリルアマイド（架橋化基点）、メチロールアクリルアマイド（凝縮力）、グリシジルメタクリレート（自己架橋性、架橋化基点）、無水マレイン酸（密着性、架橋化基点）
これらの主モノマーと、コモノマーおよび官能基含有モノマーのうち、適宜好適なものを選択して重合すると、所望の特定を有するポリマー（アクリル系粘着剤）を得ることができる。
【００６８】
さらに、ベースコート層１０を構成する粘着剤（粘着層）は、アクリル系樹脂の粘着剤に限らず、マニキュアの長寿命を実現できる特性のものであれば、他の樹脂または材料を使用することができる。本実施形態のベースコート層１０が粘着層として成立するための粘着剤としては、例えば、ゴム系樹脂、シリコーン系樹脂、ウレタン系樹脂、フェノール樹脂、ポリエステル樹脂、エポキシ樹脂系、酢酸ビニル系樹脂などを挙げることができる。
【００６９】
ゴム系樹脂は、例えば、天然ゴム、ＳＢＲ（スチレン・ブタジエンゴム）、ブチルゴムなどであり、包装・事務・家庭用（包装テープ・セロハンテープ・紙ラベル）として使用されているものを挙げることができる。シリコーン系樹脂は、例えば、シリコーンゴムであり、電気絶縁・電子機器用（耐熱性粘着テープ・耐熱性ラベル）として使用されているものを挙げることができる。ウレタン系樹脂は、例えばウレタン樹脂であり、再剥離可能な紙ラベル（ポストイット（商品名））として使用されているものを挙げることができる。フェノール樹脂は、合板用・金属用・耐熱用接着剤のものを挙げることができる。ポリエステル樹脂は、ホットメルト型の接着剤として使用されているものを挙げることができる。エポキシ樹脂系は、２液硬化型接着剤として使用されているものを挙げることができる。酢酸ビニル系樹脂は、例えば、塩ビ/酢ビ樹脂、エチレン/酢ビ樹脂であり、木工用ボンド・包装・建築・紙加工などの接着剤として使用されているものを挙げることができる。いずれも、接着層として使用するのではなく、ベースコート層１０を構成する粘着層（粘着剤）として使用する点がポイントである。なお、上述したように、粘着剤のなかでも、溶媒系粘着剤であることが好ましい。
【００７０】
なお、接着剤と粘着剤は共に「つける」という役割を有しているが、接着剤が「使う前は液体で、貼り付けると固体になる」のに対し、粘着剤は「液体と固体の両方の性質を持ち、常に濡れた状態を安定して保っている」という点が異なる。さらに説明を続けると、物と物とが「つく」ためには「濡れた状態」が必要であり、それゆえ、接着剤は液体である。しかし、液体のままでは力がかかった時に流れてしまい安定が悪いため、貼った後に液体から固体になるよう設計されている。固体になるような手法としては、乾燥・冷却・化学反応などがある。これに対して粘着剤は、常に濡れた状態を安定して保っており、そのため、すぐ「つく」ことが可能で、剥がすことも可能である。粘着剤は、基本的には、貼る前も貼った後も、べたべたした柔らかい状態に変化はない。なお、英語では、ともに「adhesive」であり、特に粘着剤を強調する時に「pressure‐sensitive adhesive（感圧性接着剤）」と称されることがあるので、単に、「adhesive」の表記だけでは、粘着剤とは言えない場合があり、その場合は材料の物性を確認する必要がある。
【００７１】
また、「接着」と「粘着」を対比する場合、「接着」は、界面での接着が理想的になっており、剥離時、両側の被着体に接着剤が残るいわゆる凝集破壊が理想的である。従って、接着剤層が薄いほど強く、厚いとボイドなどの欠陥部に応力集中が起り接着力が低下する。一方、「粘着」は、剥離時に凝集破壊をおこさず、被着体に糊残りしない状態が理想的であり、このため、必然的に界面の接着力が少し弱くなっている。従って、剥離応力が粘着剤層中に分散するように、柔らかく厚くなっており、また粘着剤層は厚いほど接着力は強くなる。また、貼り合わせると直ちに実用に耐える接着力を発揮するために、初期タック(単にタック)が強い必要がある。このため、粘着剤は、被着体に濡れていくための流動性と、剥離に抵抗する凝集力という相反する２つの特性が要求される。接着剤は、貼り合わせるときには流動性のある液体であり、容易に被着体に接触し、濡れていくことができる。その後、加熱や化学反応により固体に変化し、界面で強固に結び付き剥離に抵抗する力を発揮する。液体で濡れ、固体で剥離に抵抗するのが接着剤である。これに対し粘着剤は、貼り合せるときもゲル状の柔らかい固体で、そのままの状態で被着体に濡れ、その後も、態の変化を起こさず剥離に抵抗している。このように粘着剤は、貼り合わせるとすぐに実用に耐える接着力を発揮する。このため、粘着剤は、被着体に濡れていくための液体の性質(流動性)と、剥離に抵抗する固体の性質(凝集力)という相反する２つの特性が要求されている。
【００７２】
次に、図１に示すように、ベースコート層１０の上には、光沢コート層１２が形成されている。光沢コート層１２は、顔料成分及びクリア成分の少なくとも一方を含んでおり、いわゆるマニキュアの色層になる。顔料成分（例えば、化粧品業界で指定の法定色素）が入っている場合には、カラーの光沢コート層１２になる。透明の光沢コート層１２にしたい場合には、光沢コート層１２にクリア成分を含めて、顔料成分は入れないようにする。なお、クリア成分と顔料成分の両方を入れて、クリア感のある光沢コート層にすることができる。さらには、光沢コート層１２をメタリックカラーにする場合には、光沢コート層１２に金属成分（例えば、アルミニウム）を入れる。均一の金属光沢を有する光沢コート層１２を構築することができるとともに、ラメと呼ばれる多数の小片の金属光沢を有する光沢コート層１２を構築することができる。
【００７３】
本実施形態の光沢コート層１２は、樹脂、溶剤、顔料、および、添加剤から構成されている。この例で、光沢コート層１２を構成する樹脂は、ニトロセルロースおよび安息香酸スクラースである。光沢コート層１２を構成する溶剤は、イソプロパノール、メトキシイソプロパノール、ブトキシエタノールおよび酢酸ブチルである。光沢コート層１２を構成する顔料は、シリル化シリカおよびステアラルコニウムヘクトライトである。光沢コート層１２を構成する添加剤は、消泡剤、レベリング剤および可塑剤を含んでいる。消泡剤は、アジピン酸ジイソデシル、トリフルオロプロピルジメチコンおよびメトキシメチルブタノールである。レベリング剤は、メトキシＰＥＧ−１０、（アクリル酸パーフルオロアルキル（Ｃ６−１４）エチル／ＨＥＭＡ）コポリマー、および、メトキシメチルブタノールである。可塑剤は、クエン酸アセチルトリブチルである。この本実施形態の配合例は、例示であり、それ以外の配合成分で光沢コート層１２を構築することは可能である。
【００７４】
上記例の光沢コート層１２は、次の配合割合を有している。樹脂：ニトロセルロース（１２．１０質量％）、安息香酸スクラース（９．０質量％）。溶剤：イソプロパノール（３４．０質量％）、メトキシイソプロパノール（２７．０５質量％）、ブトキシエタノール（５．５５質量％）、酢酸ブチル（０．６質量％）。顔料：シリル化シリカ（２．５０質量％）、ステアラルコニウムヘクトライト（０．１０質量％）。消泡剤：アジピン酸ジイソデシル（０．２質量％）、トリフルオロプロピルジメチコン（０．２質量％）。レベリング剤：メトキシＰＥＧ−１０（０．３０５質量％）、（アクリル酸パーフルオロアルキル（Ｃ６−１４）エチル／ＨＥＭＡ）コポリマー（０．３０５質量％）、メトキシメチルブタノール（０．１０９質量％）。可塑剤：クエン酸アセチルトリブチル（７．０質量％）。この配合例は、あくまで例示であり、それ以外の配合成分で光沢コート層１２を構築することは可能であり、また配合割合も変更することが可能である。一例としては、１００質量％を超えない範囲で、それぞれの配合量を±１％〜１０％で変更（調整）してもよいし、それを超える範囲で変更（調整）しても構わない。
【００７５】
また、この光沢コート層１２では、溶剤として、アルコール成分をメインとし、酢酸エチル及び／又は酢酸ブチルのような刺激臭のある有機溶剤成分（ここでは、酢酸エステル成分）は極力少なくしている。すなわち、有機溶剤成分は刺激臭がするためにできるだけ避け、アルコール成分（イソプロパノール、メトキシイソプロパノール、ブトキシエタノール）を溶剤にすることで、ユーザーの不快感を低減している。なお、上記例の成分で、酢酸ブチルが溶剤として入っているが、この酢酸ブチルは、積極的に溶剤として使用しているわけでなく、他の材料の一部（液体成分）として混入しているものにすぎない。ここでは、酢酸エステル（酢酸エチル及び／又は酢酸ブチル）の量は、できるだけ少ない方が好ましく、例えば、１．０質量％以下であることが好ましい。あるいは、例えば、メトキシイソプロパノールを１００質量部としたとき、酢酸エステル（酢酸エチル及び／又は酢酸ブチル）の量は、例えば、０質量部〜５質量部であることが好ましい。なお、刺激臭の問題を考慮しない場合には、溶剤（ここでは、酢酸ブチル）の全部または大半は、空気中に蒸発するので、その量は特に制限はなく、適宜好適な量を選択したらよい。ただし、以下に説明する積層構造の点にも留意した方が好ましい。
【００７６】
つまり、刺激臭の問題とは別に、ベースコート層１０と光沢コート層１２との積層状態を維持するという観点から、酢酸エステル成分（酢酸エチル及び／又は酢酸ブチル）の量は、できるだけ少ない方が好ましい。本実施形態の構成では、ベースコート層１０の上に光沢コート層１２が積層されるが、光沢コート層１２の中に酢酸エステル成分が多すぎると、光沢コート層１２が下層に位置するベースコート層１０を溶解してしまうおそれがある。さらに説明すると、ベースコート層１０を構成する粘着剤が、酢酸エステル成分（酢酸エチル及び／又は酢酸ブチル）に溶解する構成の場合には、ベースコート層１０の粘着層が崩れやすくなってしまい、ベースコート層１０と光沢コート層１２とのきれいな積層状態が維持できなくなる傾向が強くなる。そのようなことを防ぐ意味で、光沢コート層１２の酢酸エステル成分（または、粘着剤の溶解成分）は少ない方がよい。光沢コート層１２の酢酸エステル成分（または、粘着剤の溶解成分）は例えば１．０質量％以下（光沢コート層１２が１００質量％）であることが好ましい。あるいは、例えば、メトキシイソプロパノールを１００質量部としたとき、酢酸エステル（酢酸エチル及び／又は酢酸ブチル）の量は、例えば０質量部〜５質量部であることが好ましい。
【００７７】
本実施形態の光沢コート層１２における他の一例では、次のような成分および配合（質量％）である。イソプロパノール（５４質量％）、メトキシイソプロパノール（３１質量％）、ブトキシエタノール（８質量％）、酢酸イソプロピル（２．４質量％）、ニトロセルロース（２質量％）、（アクリル酸パーフルオロアルキル（Ｃ６−１４）エチル／ＨＥＭＡ）コポリマー（１質量％未満）、メトキシＰＥＧ−１０（１質量％未満）、メトキシメチルブタノール（０．６質量％）である。ここに、金属成分を入れる場合には、例えば、Ａｌ（アルミニウム）を混入させることができ、例えば、１．２質量％を入れることができる。また、法定顔料を入れる場合には、例えば、シリカ、または、シリル化シリカを入れることができ、例えば、２．５質量％を入れることができる。この本実施形態の配合例は、例示であり、それ以外の配合成分で光沢コート層１２を構築することは可能であり、また配合割合も変更することが可能である。一例としては、１００質量％を超えない範囲で、それぞれの配合量を±１％〜１０％で変更（調整）してもよいし、それを超える範囲で変更（調整）しても構わない。加えて、上記の成分の配合量は、光沢コート層１２を塗布するための塗布液（コーティング溶液、または、マニキュア液）のときの配合量であり、爪に塗布したあとは、溶剤（アルコール成分を含む）の蒸発などによって成分及び配合量は変化していくことを付言しておく。
【００７８】
次に、図１に示すように、光沢コート層１２の上には、光沢コート層１２を保護するトップコート層１４が形成されている。トップコート層１４は、光沢コート層１２（いわゆるマニキュア層）の表面を保護して、光沢コート層１２の化粧もちを良くする機能を有している。トップコート層１４は、基本的に、クリア層で、光沢コート層１２のカラーを引き立てるようになっている。
【００７９】
本実施形態のトップコート層１４は、樹脂、溶剤、顔料、および、添加剤から構成されている。この例で、トップコート層１４を構成する樹脂は、ニトロセルロースおよび安息香酸スクラースである。トップコート層１４を構成する溶剤は、イソプロパノール、メトキシイソプロパノール、ブトキシエタノールである。トップコート層１４を構成する添加剤は、可塑剤およびレベリング剤およびを含んでいる。可塑剤は、クエン酸アセチルトリブチルである。レベリング剤は、ＰＥＧ／ＰＰＧ−２７／９ブチルエーテルジメチコン、ＰＥＧ−９メチルエーテルジメチコンである。この本実施形態の配合例は、例示であり、それ以外の配合成分でトップコート層１４を構築することは可能である。
【００８０】
上記例のトップコート層１４は、次の配合割合を有している。樹脂：ニトロセルロース（１２．６質量％）、安息香酸スクラース（６．０質量％）。溶剤：イソプロパノール（５４．０５質量％）、メトキシイソプロパノール（１４．８５質量％）、ブトキシエタノール（６．０質量％）。可塑剤：クエン酸アセチルトリブチル（６．０質量％）。レベリング剤：ＰＥＧ／ＰＰＧ−２７／９ブチルエーテルジメチコン（０．２５質量％）、ＰＥＧ−９メチルエーテルジメチコン（０．２５質量％）。この配合例は、あくまで例示であり、それ以外の配合成分でトップコート層１４を構築することは可能であり、また配合割合も変更することが可能である。一例としては、１００質量％を超えない範囲で、それぞれの配合量を±１％〜１０％で変更（調整）してもよいし、それを超える範囲で変更（調整）しても構わない。加えて、上記の成分の配合量は、トップコート層１４を塗布するための塗布液（コーティング溶液、または、トップコート液）のときの配合量であり、爪に塗布したあとは、溶剤（アルコール成分を含む）の蒸発などによって成分及び配合量は変化していくことを付言しておく。
【００８１】
このトップコート層１４では、溶剤として、アルコール成分をメインとし、酢酸エチル及び／又は酢酸ブチルのような刺激臭のある有機溶剤成分（ここでは、酢酸エステル成分）を入れていない。これは、トップコート層１４の下層に位置する層（光沢コート層１２、ベースコート層１０）をなるべく浸食（溶解）させないためである。加えて、有機溶剤成分を入れないことにより、刺激臭がするためにできるだけ避けるという役割もある。すなわち、アルコール成分（イソプロパノール、メトキシイソプロパノール、ブトキシエタノール）を溶剤にすることで、ユーザーの不快感を低減している。ただし、刺激臭の問題および下層への浸食の問題を考慮した上で、適量の溶剤（酢酸ブチルなど）を使用することを禁止するものではない。
【００８２】
上述したように、本実施形態のマニキュア１００は、図１に示すような多層構造の皮膜となっており、粘着層であるベースコート層１０と、マニキュア層である光沢コート層１２と、保護層であるトップコート層１４とが積層されている。刺激臭の問題を考慮した場合には、本実施形態のマニキュア１００において、有機溶剤成分（ここでは、酢酸エステル成分）は、２０質量％以下（マニキュア１００全体が１００質量％）にすることが好ましい。
【００８３】
次に、図２から図４を参照しながら、本実施形態のマニキュア１００の形成方法（塗布方法）について説明する。図２は、本実施形態のマニキュア１００の形成方法を説明するためのフローチャート図である。図３（ａ）から（ｃ）は、本実施形態のベースコート層１０を形成するための塗布工程を説明するための工程図である。図４（ａ）および（ｂ）は、本実施形態のベースコート層１０を形成するための粘着剤（ベースコート液）を収容する容器９０を示す斜視図である。
【００８４】
図２に示すように、本実施形態の手法では、ベースコート層１０の形成（ステップＳ１０）、光沢コート層１２の形成（ステップＳ１２）、そして、トップコート層の形成（ステップＳ１４）を経て、マニキュア１００を完成させることができる。そして、マニキュア１００を使用し（ステップＳ２０）、所定の期間の経過後、マニキュア１００は除去することができる（ステップＳ２２）。
【００８５】
ベースコート層１０は、ベースコート液（粘着剤）を爪５２に塗布して、それを乾燥させることによって得ることができる（ステップＳ１０）。次に、得られたベースコート層１０（粘着層）の上に、光沢コート液を塗布して、それを乾燥させることによって、光沢コート層１２を得ることができる（ステップＳ１２）。最後に、光沢コート層１２の上に、トップコート液を塗布して、それを乾燥させることによって、トップコート層１４を得る（ステップＳ１４）。このようにして得られたマニキュア１００を使用し（ステップＳ２０）、その後、そのマニキュア１００を除去したい時は、除光液（リムーバー）を用いてマニキュア１００を取り外すことができる。
【００８６】
本実施形態のマニキュア１００の除去においては、除光液（アセトンなど）の塗布より、粘着層であるベースコート層１０が溶解して、マニキュア１００が除去される機構になっている。マニキュア１００は、粘着層（ベースコート層１０）によって爪５２にくっついているので、接着剤による場合と異なり、爪５２からきれいに剥がれる。すなわち、接着機能を有するマニキュア（従来のマニキュア）の場合、除光液を使ってマニキュアを取ると、爪５２の表面が白くなるケースが多い。一方、本実施形態のマニキュア１００の場合は、粘着層であるベースコート層１０が爪５２に粘着（弱くくっついていた）していたことから、除光液を使ってマニキュア１００を取った後、爪５２は白くなることはなく、きれいな爪５２の表面となる。この点も、本実施形態のマニキュア１００の顕著な効果の一つである。
【００８７】
次に、図３（ａ）から（ｃ）を参照しながら、使用者（ユーザ）５０の爪５２に、本実施形態のベースコート液を塗布して、爪５２の表面にベースコート層（粘着層）１０を形成する工程を説明する。
【００８８】
まず、図３（ａ）に示すように、ハケまたは筆ペンのような塗布器具（蓋部）３５の先端部分（塗布部）３０に、本実施形態のベースコート液（１０）を付着させて、それを使用者（ユーザ）５０の爪５２の方に近づける。ベースコート液（粘着剤組成物）１０は、ベースコート層１０を構成する材料として上述した通りであるので、ここでは説明を省略する。なお、この例のベースコート液１０は、図４に示した容器９０に収納されている。
【００８９】
次いで、図３（ｂ）に示すように、塗布器具３５の先端部分３０に付着したベースコート液１０を爪５２に塗布していく。ベースコート液１０を塗布した爪５２の表面には、粘着層からなる皮膜１５（ベースコート層１０）が形成される。この例では、ベースコート液１０を爪５２に塗布した後は、乾燥させるだけで、皮膜１５（ベースコート層１０）が形成される。すなわち、紫外線照射などは行わないので、紫外線ランプなどは不要である。なお、乾燥を早くさせるために、ドライヤーなどの加熱装置を使用してもよいし、ベースコート液１０から出る揮発成分を吸い込むための吸引装置を使っても構わない。
【００９０】
その後、図３（ｃ）に示すように、塗布が必要な指の爪（ここでは、全ての指の爪５２）にベースコート液１０を塗布し、その塗布膜が乾燥することによって皮膜１５（ベースコート層１０）が形成される。皮膜（ベースコート層１０）の厚さは、使用するベースコート液１０の溶液濃度、塗布量などに依存するが、例えば５ｍｍ以下（一例では、５ｍｍ〜０．０１ｍｍ程度）である。
【００９１】
この後は、図３（ａ）から（ｃ）と同様の工程を実行して、ベースコート層１０の上に、光沢コート液（１２）を塗布して、その塗布膜を乾燥させることによって、皮膜１５（光沢コート層１２、マニキュア層）を形成する。次いで、さらに図３（ａ）から（ｃ）と同様の工程を実行して、光沢コート層１２の上に、トップコート液（１４）を塗布して、その塗布膜を乾燥させることによって、皮膜１５（トップコート層１４、表面保護層）を形成する。光沢コート層１２およびトップコート層１４のいずれも、乾燥させるだけで、皮膜１５（１２、１４）が形成される。すなわち、紫外線ランプなどは不要である。なお、乾燥を早くさせるために、ドライヤーなどの加熱装置を使用してもよいし、揮発成分を吸い込むための吸引装置を使っても構わない。
【００９２】
このように、塗布工程を繰り返して、ベースコート層１０、光沢コート層１２、トップコート層１４を積層させることによって、本実施形態のマニキュア１００を得ることができる。乾燥させる条件にもよるが、ベースコート層１０、光沢コート層１２、トップコート層１４の各層（片手の全ての指）を形成するのに、例えば１分〜１０分程度の時間がかかる。また、マニキュア１００の全体（片手の全ての指）を形成するのに、例えば３０分〜６０分程度の時間がかかる。
【００９３】
次に、図４（ａ）および（ｂ）を参照しながら、ベースコート液（粘着剤組成物）１０を収納する容器９０について説明する。
【００９４】
図４に示した容器９０は、容器本体部２０および蓋部３５を備えている。容器本体部２０は、ビン形状を有しており、容器本体部２０の内部は、空洞２２となっており、ベースコート液１０を収納（保管）することができるようになっている。容器本体部２０の上部には、ベースコート液１０を導入可能な開口部２５を有するビン口部２４が形成されている。また、ビン口部２４には、開口部２５を塞ぐ蓋部３５が取り付けられている。本実施形態の容器本体部２０は、プラスチック材料（例えば、高密度ポリエチレン、ポリプロピレン、ポリエチレンテレフタレート（ＰＥＴ）など）、または、ガラスから構成されている。破損しないという点からは、容器本体部２０は、プラスチック材料から構成されていることが好ましい。
【００９５】
本実施形態の構成では、ベースコート液１０を塗布する塗布部３０は、蓋部３５に取り付けられている。塗布部３０は、ハケまたは筆ペンのような部材である。図示した例では、塗布部３０は、蓋部３５の天面の内部から延びた支持棒３２の先端に取り付けられている。すなわち、塗布部３０は、塗布部３０を支持する支持棒３２によって蓋部３５に固定されている。したがって、蓋部３５を手で持つことにより、支持棒３２の先端に位置する塗布部３０を爪に接触させることによって、爪５２にベースコート液１０を塗布することができる。
【００９６】
本実施形態の容器９０では、ビン口部２４の外面と、蓋部３５のうちのビン口部２４の外面に対応する部位３６には、それぞれネジ部（２６、３６）が形成されている。したがって、蓋部３５の支持棒３２をビン口部２４の開口部２５に挿入した後、蓋部３５をビン口部２４に締めることによって、図４（ｂ）に示すように、容器９０（または容器本体部２０）を密閉状態にすることができる。この密閉状態であれば、容器９０の移動時において、容器本体部２０内のベースコート液（粘着剤組成物）１０が外部に漏れ出すことはない。
【００９７】
図４（ｂ）に示した状態では、蓋部（塗布器具）３５の塗布部（またはハケ部分）３０は、容器本体部２０の内部の底面またはその付近に位置して、その塗布部３０は、ベースコート液１０によって浸されることになる。蓋部（塗布器具）３５によってベースコート液１０を爪に塗布する場合には、図４（ｂ）に示した状態から、蓋部３５を取り外して、図４（ａ）に示した状態にして、その塗布部３０に付与されたベースコート液１０を爪に塗布すればよい。
【００９８】
図４では、ベースコート液１０を収容した容器９０について説明したが、同様に、光沢コート液１２を収容した容器９０、トップコート液１４を収容した容器９０を準備しておくことができる。そして、それらの容器９０を用いて、塗布工程（ステップＳ１２、ステップ１４）を実行することが可能である。また、同様に、容器９０に除光液（リムーバー）を入れておけば、マニキュア１００の除去工程（ステップＳ２２）を実行することも可能である。なお、図４では、蓋部（塗布器具）３５に塗布部（またはハケ部分）３０を備えた容器９０を示したが、容器９０には、塗布部（またはハケ部分）３０が備え付けられておらず、別途、塗布器具（ハケ）を用いた形で塗布工程（Ｓ１０、Ｓ１２、Ｓ１４）を行っても構わない。
【００９９】
図５は、本実施形態の一例となるベースコート液１０、光沢コート液１２、トップコート液１４の配合成分の一覧を示した表である。これらの液（１０、１２、１４）が容器９０に収納されており、そして、塗布工程（Ｓ１０、Ｓ１２、Ｓ１４）が実行されて、本実施形態のマニキュア１００が完成する。
【０１００】
図６は、本実施形態のマニキュア液キット９２の構成を模式的に示している。本実施形態のマニキュア液キット９２は、ベースコート液１０が含まれている第１容器９０Ａと、光沢コート液１２が含まれている第２容器９０Ｂと、トップコート液１４が含まれている第３容器９０Ｃとを備えている。図示した例では、３つの容器９０Ａ〜９０Ｃは、ケース９１に収納された形になっている。容器９０Ａ〜９０Ｃに入っているベースコート液１０、光沢コート液１２、トップコート液１４の成分の一例は、図５に示した通りである。
【０１０１】
図６に示したマニキュア液キット９２に、さらに、除光液が含まれている容器を追加してもよい。なお、マニキュア液キット９２は、ケース９１で一体の形にしなくても、バンドのようなもので、容器９０Ａ〜９０Ｃを集合して配列させたような形態でも構わない。
【０１０２】
また、容器９０Ａ〜９０Ｃの一部（または全部）は、ビン型のものに限らず、図７に示すようなペン型の構成のものであっても構わない。図７に示した容器９５では、塗布液（例えば、光沢コート液１２）を収容する容器本体部４０は、円筒形状を有している。塗布部４２は、容器本体部４０から延びた円錐部４３の先端に配置されている。この例では、塗布部４２は、筆ペンの先の筆部のような構成となっている。容器本体部４０の内部と塗布部４２とは繋がっており、容器本体部４０の内部に収納された塗布液（例えば、光沢コート液１２）は、順次、塗布部４２に供給されていく。塗布液が順次供給される塗布部４２によって、爪５２に塗布液（例えば、光沢コート液１２）を塗布することができる。
【０１０３】
容器本体部４０の後端には、容器本体部４０の後端開口部を封止する封止部（有底円筒部材）４７が設けられている。封止部４７を外すと、容器本体部４０の後端開口部が露出し、その後端開口部から塗布液を充填することができる。また、図示した構成例では、円錐部４３および塗布部（筆部）４２を収容するキャップ部４５が取り付けられるようになっている。この例では、円錐部４３の外面と、キャップ部４５の内面とにネジ部（４３ａ、４５ａ）が形成されており、キャップ部４５を円錐部４３に対して回転させることにより、両者を嵌合させることができる。
【０１０４】
キャップ部４５は、円錐部４３に回転させて嵌め込む方式でなく、容器本体部４０の長軸方向に沿って入れ込むことで固定できる方式であっても構わない。また、封止部４７は、容器本体部４０に対してねじ切りの回転方式で固定してもよいし、他の方式（例えば、容器本体部４０の長軸方向に沿って差し込む方式）で固定してもよい。図７に示した容器１００では、容器本体部４０は円筒形のものを示したが、それに限らず、他の形態のもの（六角筒など）を採用することも可能である。
【０１０５】
図７に示した容器９５に、ベースコート液（粘着剤組成物）１０を収容させる場合は、粘着性を有するベースコート液１０が、塗布部４２まで行くように、工夫を凝らしておくことが好ましい。例えば、容器本体部４０から延びた円錐部４３の部分を、すぐに塗布部４２にしてしまうような構造や、その他好適な構造を採用するのが好ましい。
【０１０６】
次に、図８および図９を参照しながら、ベースコート層（粘着層）１０を爪５２の上に形成すると、本実施形態のマニキュア１００の寿命（化粧持ち）が伸びる仮説について説明する。本実施形態のベースコート層（粘着層）１０を形成した後に、光沢コート層（マニキュア層）１２およびトップコート層（表面保護層）１４を形成すると、ジェルネイルに匹敵する長寿命（例えば、約２週間）のマニキュア１００が実現する理由については、そのマニキュア１００が実験により偶然見つかったこともあり、正直、本願発明者には正確なところはわからない。ただし、下地が接着でなく粘着によってマニキュア１００の寿命が伸びたことを踏まえると、以下のような説明が付くのではないかと推測した。
【０１０７】
図８は、指５０の爪５２の上に、ベースコート層（粘着層）１０が位置している様子を表している。爪５２は、一見すると静止しているように見えるが、実際には、毎日伸びている。加えて、爪５２に力がかかると、爪５２はその応力を逃がすために変形する（図中の矢印参照）。そうすると、爪５２の変形によって、その上に位置するマニキュア層にも歪みがでることになる。本実施形態の構成の場合、ベースコート層１０は、粘着剤から構成された粘着層であり、硬化して接着した形態のもの（いわゆる接着層）ではない。したがって、粘着層であるベースコート層１０は、爪５２の変形に追随することが可能となる。
【０１０８】
さらに、図９に示すように、ベースコート層１０の上には、光沢コート層１２およびトップコート層１４が積層されているが、光沢コート層１２と爪５２との間にベースコート層（粘着層）１０が介在している。このことにより、爪５２の変形が、直接、光沢コート層１２に及ばず、光沢コート層１２は、ベースコート層（粘着層）１０の上で、一種のフロート状態（擬似的な浮遊状態）になるがゆえに、光沢コート層１２に応力がかかりにくくなる。つまりは、光沢コート層１２に歪みが生じることが緩和され、光沢コート層１２に欠けや割れが生じることを抑制することができる。これが、本実施形態のマニキュア１００が、２週間またはそれ以上の長寿命の化粧持ちを達成できる理由ではないかと推論している。ただし、詳細な解析による真の原因がわかったとしたら、他の要因も存在しているかもしれない点は付言しておく。
【０１０９】
本実施形態のマニキュアによれば、粘着剤（ベースコート液）から構成されたベースコート層１０が爪５２の上に形成されており、そのベースコート層１０の上に光沢コート層１２を備えている。したがって、ベースコート層１０が、接着層でなく粘着層であることから、爪５２の変化（爪の成長、爪にかかる応力など）にベースコート層１０が柔軟に追随することができる。その結果、ベースコート層１０及び光沢コート層１２を含む多層皮膜（１００）を、長い寿命（例えば、２週間程度）を持たせることができるマニキュア１００を実現することができる。
【０１１０】
なお、本実施形態の構成では、爪５２の表面にベースコート層１０を直接形成しているが、本発明の権利範囲を回避する目的で、爪５２の表面に一層介在させた上で、ベースコート層１０を形成する態様が考えられる。この場合、爪５２の表面に形成された追加の層（表面層）が実質的に爪５２に同化するようなもの（例えば、爪の表面から染みこんで爪と一体化するようなもの、または、爪と実質的に同質の人工生体材料から構成された材料のようなもの）であれば、それは爪５２と同一視できるので、そのような表面層の上にベースコート層１０を形成した場合は、爪５２の表面にベースコート層１０を形成した態様とみなせる。また、爪５２に塗ったものの蒸発してなくなるようなもの（例えば、爪の洗浄工程、および／または、アルコール消毒の塗布工程で使用する液体）を爪５２に塗った後に、ベースコート層１０を構成する粘着剤を塗るような場合も、爪５２の表面にベースコート層１０を形成した態様とみなせる。一方で、爪５２の表面に形成された追加の層（表面層）が実質的に爪５２と同化するものではなく、爪５２の応力の影響を受けて、その追加の層（表面層）が破壊されてしまうような場合は、その追加の層の破壊の影響をベースコート層１０が受けて剥がれてしまう可能性が高くなるので、その態様では、長寿命（２週間またはそれ以上）という本発明の効果を得ることができないということになる。
【０１１１】
次に、本発明の実施形態の改変例について説明する。図１０は、本実施形態の改変例のマニキュア１００を説明するための分解断面図である。図１０に示した構成例では、ベースコート層１０と光沢コート層１２との間に、アンダーコート層１１が形成されている。他の要素については上述した実施形態と同じであるので、説明を省略する。
【０１１２】
アンダーコート層１１は、光沢コート層１２の顔料に金属光沢を有する顔料（例えば、アルミニウム）が入っている場合に、その金属光沢をきれいにするために導入される介在層である。アンダーコート層１１は、ベースコート層１０と光沢コート層１２との間の親和性を増す機能があり、光沢コート層１２の下地の平面性（レベリング）を良好にする役割がある。
【０１１３】
図１０に示した構成では、ベースコート層１０の上に、アンダーコート層１１が形成されており、そして、アンダーコート層１１の上に、光沢コート層１２が形成されている。そして、アンダーコート層１１の表面がきれいな面になっていることから、光沢コート層１２はきれいな面（特に、きれいな金属光沢）を示すことができる。アンダーコート層１１の厚さは、例えば２μｍ〜２５μｍであるが、それ以外の範囲のものであっても構わない。なお、光沢コート層１２が金属光沢を有するものであっても、アンダーコート層１１を設けずに、本実施形態のマニキュア１００を構築しても構わない。
【０１１４】
本実施形態のアンダーコート層１１は、酢酸ブチル、ポリメタクリル酸メチル、ジアセトンアルコール、酢酸エチル、ポリ塩化ビニル、および、ポリ酢酸ビニルから構成されている。ただし、この成分に限られるものではなく、当該成分を変更・削除したり、他の成分を追加したりすることも可能である。さらに、アンダーコート層１１の成分の一例としては、酢酸ブチル、ポリメタクリル酸メチル、ジアセトンアルコール、酢酸エチル、ポリ塩化ビニル、ポリ酢酸ビニル、アジピン酸ジイソデシル、トリフルオロプロピルジメチコン、（アクリル酸パーフルオロアルキル（Ｃ６−１４）エチル／ＨＥＭＡ）コポリマー、メトキシＰＥＧ−１０、メトキシメチルブタノールから構成されている。
【０１１５】
図１１から図１４は、本実施形態のマニキュア１００の成分の一例である。表中の成分名は、マニキュア液の原料材料名（成分名）である。「ＩＮＣＩ」は、「化粧品原料の国際命名法」の略であり、この番号が付されていることは、化粧品の原料として使用可能なことを意味している。また、割合は、マニキュア液における質量％を表している。図１１は、ベースコート液１０の成分表である。図１２は、アンダーコート液１１の成分表である。図１３は、金属光沢色（シルバー）を有する光沢コート液１２の成分表である。また、図１４は、色付きの金属光沢色（カラーシルバー）を有する光沢コート液１２の成分表である。図１３中の「法定色素」の割合は、追加分としての表示であり、１００質量％の制約の範囲外となる。
【０１１６】
さらに、金属光沢色（シルバー）を含めずに、クリアだけの光沢コート液１２の成分表を図１５に示す。クリア専用の光沢コート液１２には、金属（アルミニウムなど）は含まれておらず、クリア専用の光沢コート液１２を塗布することによって、透明の光沢コート層１２が形成される。クリア専用の光沢コート層１２を形成する場合、アンダーコート層１１は形成しなくてもよいが、アンダーコート層１１を形成した上で、クリア専用の光沢コート層１２を形成しても構わない。
【０１１７】
さらに、本実施形態のマニキュア１００の成分は、以下のように改変することができる。図１６は、ベースコート液１０の成分の一例である。図１６に示したベースコート液１０の成分から、ニトロセルロースはゼロ（０質量パーセント）にしてもよい。図１７は、クリア専用の光沢コート液１２の成分の一例である。さらに、図１８は、トップコート液１４の成分の一例である。加えて、図１９は、アンダーコート液１１の成分の一例である。
【０１１８】
また、次のような成分にすることもできる。図２０は、ベースコート液１０の成分の一例である。当該図２０の成分例から、ニトロセルロースを除外することも可能である。図２１は、アンダーコート液１１の成分の一例である。
【０１１９】
図１１から図２１に示した成分は、例示であり、その成分および割合は変更可能である。割合については、図１１から図２１に示した成分の割合において、全体が１００質量％を超えないという制限下で、適宜調整可能である。一例としては、１００質量％を超えない範囲で、それぞれの配合量を±１％〜１０％で変更（調整）してもよいし、それを超える範囲で変更（調整）しても構わない。具体的には、図１３中のメトキシイソプロパノールの割合３１質量％から、さらに１０％調整したいとしたら、３１質量％±３．１質量％の範囲内で調整したらよい。
【０１２０】
なお、上述の例は、１０％調整基準を説明したが、配合量が少ないものを調整する場合は、１０％を超える調整が行われる場合がある。例えば、図１３中のメトキシメチルブタノールは、０．６質量％から、０．５質量％に変更が可能である。これは、０．１質量％分の変更であり、１６．６％の調整（すなわち、１０％を超える調整）である。また、図１４中の図１３中のメトキシメチルブタノールも、０．６質量％から、０．５質量％に変更が可能である。これも同様に、０．１質量％分の変更であり、１６．６％の調整（すなわち、１０％を超える調整）である。
【０１２１】
加えて、上記の成分の配合量は、塗布液（コーティング溶液）のときの配合量であり、爪に塗布したあとは、溶剤（アルコール成分を含む）の蒸発などによって成分及び配合量は変化していく。
【０１２２】
＜実施例１＞
次に、本願発明者が行った実施例について説明する。図１５は、マニキュアのつきやすさ、爪へのやさしさ、化粧もちを、本実施形態のマニキュア１００（実施例）と、比較例（市販品）とを比べて評価したものである。マニキュア１００（実施例）は、図１１に示した成分のベースコート層１０、図１５に示した成分のクリア専用の光沢コート層１２、図１８に示した成分のトップコート層１４を積層したマニキュア１００である。比較例は、Ｏ・Ｐ・Ｉ社のマニキュア（オーピーアイ社製）の市販品のマニキュアである。
【０１２３】
本実験は、マニキュア１００（実施例）と、比較例（市販品のＯ・Ｐ・Ｉマニキュア）をガラス瓶に充填し、モニター１０名に左右手足無差別に塗布して、そして、２週間後に評価をした。図２２中の評価基準は以下の通りである。
＜つきやすさ＞
◎：モニター８名以上が、塗布中爪につきやすいと認めた。
○：モニター６名以上８名未満が、塗布中爪につきやすいと認めた。
△：モニター３名以上６名未満が、塗布中爪につきやすいと認めた。
×：モニター３名未満が、塗布中爪につきやすいと認めた。
＜爪へのやさしさ＞
◎：モニター８名以上が、爪にやさしいと認めた。
○：モニター６名以上８名未満が、爪にやさしいと認めた。
△：モニター３名以上６名未満が、爪にやさしいと認めた。
×：モニター３名未満が、爪にやさしいと認めた。
＜化粧もち＞
◎：モニター８名以上が、二週間以上持つと認めた。
○：モニター６名以上８名未満が、一週間以上持つと認めた。
△：モニターが３名以上６名未満五日以上持つと認めた。
×：モニターが３名未満三日以上持つと認めた。
【０１２４】
図２２の実験結果の通り、実施例（マニキュア１００）は、つきやすさ、爪へのやさしさ、化粧もちのいずれも高評価（◎）であった。特に、ジェルネイルでなく、マニキュアであるにもかかわらず、モニター８名以上が二週間以上持ったと評価した事実は、マニキュア業界の常識を覆す驚くべきことであった。一方、比較例の方は、つきやすさは高評価であったものの、化粧もちは悪い結果であった。なお、この化粧もちが悪いという結果は、すなわち、マニキュアが２〜４日しか持たなかったという結果は、この比較例のマニキュアの特性が悪かったというものではなく、マニキュア業界で常識の結果である。
【０１２５】
＜実施例２＞
次に、実施例（マニキュア１００）のベースコート層１０におけるニトロセルロースの量を変化させて、その評価を検証する実験を行った。この実験例では、一般的なマニキュアに使用されているニトロセルロースの濃度を変化させた場合の影響を調べるためと、ニトロセルロースの添加量を変化させることで、粘着成分（ポリアクリル酸アルキル）の濃度変化（粘着の度合い）を調べるという少なくとも二つ意味を持っている。
【０１２６】
具体的には、実施例（マニキュア１００）において、ニトロセルロース（酢酸エチル２０％希釈）を、０％（ニトロセルロースなし）、１％、５％、１０％、２０％混合させたベースコート液１０を調製して、ガラス瓶に充填する。つまり、ニトロセルロース（酢酸エチル２０％希釈）の配合量が多くなるほど、ニトロセルロールおよび溶剤（酢酸エチル）の量が増えて、粘着成分（ポリアクリル酸アルキル）の濃度は薄くなる。
【０１２７】
そして、ベースコート層１０を含むマニキュア１００をモニター１０名に左右手足無差別に塗布して、２週間後に評価をしてもらう。その結果を図２３に示す。なお、配合割合（％）は質量％であり、評価基準（「◎」など）は、上記の実施例１と同じである。
【０１２８】
図２３に示すように、つきやすさは、０％から２０％のいずれも最高評価（◎）であった。爪へのやさしさは、０％から１％が最高評価（◎）で、５％から１０％が高評価（○）であった。化粧もちは、０％から１％が最高評価（◎）で、５％が高評価（○）であった。一方、ニトロセルロースが２０％になると、化粧もちは悪くなった。
【０１２９】
この実施例でわかったことは、ニトロセルロースが２０％になると、ベースコート層１０の乾燥の度合いが増えてしまい、爪５２とベースコート層１０との密着性が不十分となった。また、粘着成分（ポリアクリル酸アルキル）の濃度が薄くなったことも影響していると予測される。一方で、ニトロセルロースが０％〜１０％の範囲（好ましくは０％〜５％、さらに好ましくは０％〜１％）では、ベースコート層１０の粘着性の効果を利用しながら、化粧もちの良い効果（２週間の連続使用後の化粧もち）を得ることができた。
【０１３０】
また、爪へのやさしさについては、ニトロセルロースが０％〜２０％の範囲（好ましくは０％〜１０％、さらに好ましくは０％〜１％）で、やさしさが認められた。これは、ベースコート層１０が、接着力ではなく、粘着力を有することで、爪にやさしいという効果の証明となった。
【０１３１】
＜実施例３＞
次に、複数種類のベースコート層１０の粘着力の特性（ＳＵＳ粘着力、保持力、ボールタック力）と、耐久性の関係を実験した結果を図２４に示す。例１〜例７（ex.1〜ex.7）は、本実施形態のベースコート層１０の種類を表している。例１〜例４（ex.1〜ex.4）は、溶剤系粘着剤（溶剤系のアクリル系粘着剤）である。例５〜例７（ex.5〜ex.7）は、水系粘着剤（エマルジョンのアクリル系粘着剤）である。
【０１３２】
例１〜例７（ex.1〜ex.7）の粘着特性は、図２４に示す通りである。例１（ex.1）の対ＳＵＳ粘着力（３０分後）は７．８で、保持力はずれ無しで、ボールタックは４である。例２（ex.2）の対ＳＵＳ粘着力（３０分後）は４．０で、保持力はずれ無しで、ボールタックは１０である。例３（ex.3）の対ＳＵＳ粘着力（３０分後）は９．８で、保持力はずれ無しで、ボールタックは８である。例４（ex.4）の対ＳＵＳ粘着力（３０分後）は１９．６で、保持力はずれ無しで、ボールタックは８である。そして、例５（ex.5）の対ＳＵＳ粘着力（３０分後）は９．０で、保持力はずれ無しで、ボールタックは１４である。耐久試験は、例１〜例７（ex.1〜ex.7）のベースコート層１０を含むマニキュア１００にて行った。良好な結果を「○」とし、悪い結果を「×」とした。
【０１３３】
耐久試験結果は、図２４に示すように、まず、水系粘着剤のベースコート層１０を用いたマニキュア１００（例５〜例７）は、指が湯または水に濡れることによって１週間持たなかった。したがって、水を使用しない環境ではともかく、日本での日常生活をおくる上では、水系粘着剤のベースコート層１０は耐久性（化粧もち）が悪く、好ましくないことがわかった。
【０１３４】
次に、溶剤系粘着剤のベースコート層１０を用いたマニキュア１００（例１〜例４）は、いずれも、２週間の耐久力（化粧もち）が確認された。さらに、例３、例４のベースコート層１０を用いたマニキュア１００では、３週間の耐久力（化粧もち）が確認された。図１７に示した耐久性の試験結果から、対ＳＵＳ粘着力（３０分後）は４．０（Ｎ／２５ｍｍ）以上であることが好ましく、９．８（Ｎ／２５ｍｍ）以上であることがさらに好ましい。また、保持力（４０℃・１ｋｇ・１時間）は、ずれ無しであることが好ましい。さらに、ボールタックは、４以上であることが好ましく。８以上であることがさらに好ましい。例３を基準にすると、対ＳＵＳ粘着力（３０分後）が９．８（Ｎ／２５ｍｍ）以上で、かつ、ボールタックは８以上であることがより好ましい。
【０１３５】
例１〜例７は、溶剤系のアクリル系粘着剤からなるベースコート層１０を用いたが、溶剤系であれば、図１７に示した粘着力特性を示す粘着剤は、アクリル系粘着剤でなくても、他の材料の系統の粘着剤でも同様の結果になると予想される。すなわち、対ＳＵＳ粘着力（３０分後）は４．０（Ｎ／２５ｍｍ）以上、保持力（４０℃・１ｋｇ・１時間）はずれ無し、ボールタック４以上の溶剤系粘着剤から構成されたベースコート層１０を含むマニキュア１００であれば、良好な耐久力（少なくとも１週間、好ましくは２週間以上）の結果を示すものと予想される。
【０１３６】
以上、本発明を好適な実施形態により説明してきたが、こうした記述は限定事項ではなく、勿論、種々の改変が可能である。例えば、トップコート層１４の表面に、ネイルストーン（不図示）を取り付けることも可能であるネイルストーンは、様々な材質や種類があり、形や色も様々であり、特に特定の種類・形状のものに限定されるものではない。ネイルストーンとしては、スワロフスキー（スワロフスキー社が製造しているストーン）、アクリルまたはガラスストーン（材質がアクリルまたはガラスからなるストーン）、パールストーン（真珠のように加工されたストーンであり、半球体のアクリルにパールカラーを加工したもの）、ブリオン（球体の小さな粒状のタイプのストーン）などを挙げることができる。
【０１３７】
また、本実施形態のマニキュア１００は、ベースコート層１０の粘着層によって長寿命化が確保されているので、ベースコート層１０の上の層としては、本実施形態の光沢コート層１２の他、市販品のマニキュア液によるマニキュア層を形成しても構わない。その場合、ベースコート層１０が溶解しないようなマニキュア層を用いることが好ましい。さらには、本実施形態のベースコート層１０および光沢コート層１２の積層体の上に、市販品のトップコート液によるトップコート層（表面保護層）を形成してもよい。
【０１３８】
なお、本発明の技術的思想は大きく異なるものであるが、粘着層をしたネイルアートとして、ネイルシール（または、マニキュアフィルム）と呼ばれるものがある（例えば、特開平６−２７９２４０号公報参照）。このネールシール（または、マニキュアフィルム）は、爪の表面に貼るシールであり、爪にシールを貼り付けるために、粘着剤からなる粘着層が離型紙の表面に形成される。このネイルシールは、通常のテープの粘着層の手法を用いたものにすぎない。本発明の実施形態に係るマニキュア１００は、爪の上に、マニキュア液（１０、１２、１４）からなる塗布膜を積層していくものであるが、ネールシール（または、マニキュアフィルム）は予め作製しておいたネールシール（または、マニキュアフィルム）を爪に転写するものであり、基本的なコンセプトが異なるものであり、それゆえに、本発明の技術的思想とも顕著に相違するものである。
【産業上の利用可能性】
【０１３９】
本発明によれば、長く化粧もち（例えば、２週間程度またはそれ以上）をするマニキュアを提供することができる。
【符号の説明】
【０１４０】
１０   ベースコート層（ベースコート液）
１１   アンダーコート層（アンダーコート液）
１２   光沢コート層（光沢コート液）
１４   トップコート層（トップコート液）
１５   皮膜
２０   容器本体部
２２   空洞
２４   ビン口部
２５   開口部
３０   塗布部
３２   支持棒
３５   塗布器具（蓋部）
４０   容器本体部
４２   塗布部
４３   円錐部
４５   キャップ部
４７   封止部
５０   指（ユーザー）
５２   爪
９０   容器
９１   ケース
９２   マニキュア液キット
９５   ペン型容器
１００ マニキュア
【図１】
2016175883.tif 000003
【図２】
2016175883.tif 000004
【図３】
2016175883.tif 000005
【図４】
2016175883.tif 000006
【図５】
2016175883.tif 000007
【図６】
2016175883.tif 000008
【図７】
2016175883.tif 000009
【図８】
2016175883.tif 000010
【図９】
2016175883.tif 000011
【図１０】
2016175883.tif 000012
【図１１】
2016175883.tif 000013
【図１２】
2016175883.tif 000014
【図１３】
2016175883.tif 000015
【図１４】
2016175883.tif 000016
【図１５】
2016175883.tif 000017
【図１６】
2016175883.tif 000018
【図１７】
2016175883.tif 000019
【図１８】
2016175883.tif 000020
【図１９】
2016175883.tif 000021
【図２０】
2016175883.tif 000022
【図２１】
2016175883.tif 000023
【図２２】
2016175883.tif 000024
【図２３】
2016175883.tif 000025
【図２４】
2016175883.tif 000026
【図２５】
2016175883.tif 000027